СПОСОБ ФОРМИРОВАНИЯ СТРУКТУРЫ ЛЕГКИХ ЦВЕТНЫХ СПЛАВОВ С СВЕРХПЛАСТИЧЕСКИМИ СВОЙСТВАМИ

РКУП
РКУП
1. Способ формирования структуры легких цветных сплавов со сверхпластическими свойствами путем деформационного измельчения зерен сплавов методом интенсивного пластического деформирования сплавов по технологии равноканального углового прессования, отличающийся тем, что для технологической оптимизации режимов равноканального углового прессования различных по составу легких цветных сплавов, последнее проводят со скоростью деформации  и температурой деформации Т, которую выбирают из интервала величин 150-250°С, с уточнением Т для различных сплавов с помощью следующего соотношения, задающего температурно-скоростной режим получения субмикрокристаллической структуры сплавов с размером зерна и диффузионно-энергетическим состоянием границ зерен, оптимальными для появления низкотемпературной и высокоскоростной сверхпластичности этих сплавов:
,
m
где T - абсолютная температура плавления сплава;
k - постоянная Больцмана;
- энергия активации диффузии по неравновесным границам зерен;
- предэкспоненциальный множитель коэффициента диффузии по неравновесным границам зерен;
1
2
Z и Z - расчетные модельные параметры неравновесного состояния структуры сплавов и зависящие от их химического и фазового состава.
РКУП
2. Способ по п.1, отличающийся тем, что в случае формирования структуры алюминиевых сплавов со сверхпластическими свойствами, например сплавов Al-XMg - 0,22% Sc - 0,15% Zr при Х=0,00-4,50%, равноканальное угловое прессование этих сплавов проводят при общем числе циклов прессования, равном шести, со скоростью деформации  при температуре деформации Т=150°С, уточненной на основе величин модельных параметров для алюминиевых сплавов  и .
РКУП
3. Способ по п.1, отличающийся тем, что в случае формирования структуры магниевых сплавов со сверхпластическими свойствами, например сплава Mg - 6% Zn - 0,5% Zr, равноканальное угловое прессование этого сплава проводят при общем числе циклов прессования, равном шести, со скоростью деформации  при температуре деформации Т=200°С, уточненной на основе величин модельных параметров для магниевых сплавов  и .